(57)【要約】  【課題】  金属イオンのような溶存汚濁物質やインク顔料のような着色剤の除去やＢＯＤの低減に極めて効果があり、かつ、大量の有機高分子凝集剤を必要とせず、さらに、沈降、分離された汚泥の処理が簡単な凝集剤を提供しようとする。  【解決手段】  ５０〜８５重量％の粘土を含み、無機凝集剤、有機高分子凝集剤から選択される１種以上の凝集剤を含んでなり、該無機凝集剤が亜硫酸ナトリウムを含有する複合凝集剤であり、６０重量％をこえて８５重量％以下の粘土を含み、無機凝集剤、有機高分子凝集剤から選択される１種以上の凝集剤を含んでなり、該無機凝集剤が鉄塩を含有する複合凝集剤である。  【選択図】  なし【特許請求の範囲】
【請求項１】
５０〜８５重量％の粘土を含み、無機凝集剤、有機高分子凝集剤から選択される１種以上の凝集剤を含んでなり、該無機凝集剤が亜硫酸ナトリウムを含有する複合凝集剤。
【請求項２】
６０重量％をこえて８５重量％以下の粘土を含み、無機凝集剤、有機高分子凝集剤から選択される１種以上の凝集剤を含んでなり、該無機凝集剤が鉄塩を含有する複合凝集剤。
【請求項３】
前記無機凝集剤が、硫酸バンド、アルミン酸ナトリウム、ポリ塩化アルミニウム、酸化アルミニウム、水酸化アルミニウム、硫酸第一鉄、塩化第二鉄、硫酸第二鉄、消石灰、塩化カルシウム、塩化マグネシウム、珪酸ナトリウム、アルミン酸ナトリウム、亜硫酸ナトリウム、アルミニウムミョウバン類から選択される１種以上のものを含んでなる請求項１又は２に記載の複合凝集剤。
【請求項４】
前記有機高分子凝集剤が、アルギン酸ナトリウム、カルボキシメチルセルロースナトリウム塩、ポリアクリル酸ナトリウム、ポリアクリルアミドの部分加水分解塩、マレイン酸共重合物、水溶性アニリン樹脂、ポリチオ尿素、ポリエチレンイミン、第４級アンモニウム塩、ポリビニルピリジン、ポリアクリルアミド、ポリオキシエチレン、ゼラチン、苛性化デンプン、ヒドロキシエチルセルロース、カルボキシメチルセルロース、多糖類、マレイン酸共重合体、リグニンスルホン酸ナトリウム、ポリオキシエチレンジプロピルアミン、ポリオキシエチレンラウリルエーテル、ポリオキシエチレンオクチルフェニルエーテル、（メタ）アクリル酸とアクリルアミドとの共重合体、両性高分子凝集剤、プロピレンジアミンから選択される１種以上のものを含んでなる請求項１ないし３のいずれかに記載の複合凝集剤。
【請求項５】
さらに、クリンカアッシュ、活性シリカ、ｐＨ調整剤、酸化還元剤、界面活性剤から選択される１種以上のものを含んでなる請求項１ないし４のいずれかに記載の複合凝集剤。
【発明の詳細な説明】
【技術分野】
【０００１】
本発明は、下水や産業廃水、工事現場からの汚濁排水などの排水を浄化するための複合凝集剤に関する。さらに詳細には、本発明は、被処理水が、有機系であると無機系であるとを問わず、また汚濁物質が被処理水に溶存あるいは懸濁しているとを問わず沈降、分離することができる、すなわち、例えば重金属イオンのような溶存汚濁物質や、浮遊懸濁物質やエマルジョンタイプの汚濁物質や、ＢＯＤ成分を沈降、分離することができる複合凝集剤に関する。
【背景技術】
【０００２】
従来、下水や産業廃水、工事現場からの汚濁排水などの排水を浄化するため被処理水に凝集剤を投入して水中の懸濁物質を凝集させて汚泥とし、次いでこの汚泥と水とをフィルタープレスやスクリュープレス等により脱水し分離する方法がとられている。さらに、分離された汚泥は、固形化して廃棄されている。（例えば、特許文献１参照）
【０００３】
懸濁物質を凝集させるための凝集剤としては、硫酸バンド、ポリ塩化アルミニウムなどの無機系凝集剤や、有機高分子凝集剤が知られている。例えば、硫酸バンドなどの無機系凝集剤を排水に投入し、ｐＨ調整し更に必要に応じ有機高分子凝集剤を注入し攪拌して排水中より汚濁成分をフロックとして分離する。この方法においては、凝集剤は水溶液として添加量を調整しつつ少量ずつ添加されるが、種々の薬剤を溶解させるための手間と添加量の刻々の調整のための時間と手間がかかる。
【０００４】
また、このような方法は、金属イオンのような溶存汚濁物質やインク顔料のような着色剤の除去に適用した場合、充分な効果が得られないことが多かった。あるいは処理のため高価な凝集剤を大量に消費する必要があった。
【０００５】
さらに、このような方法においては、沈降、分離された汚泥がまさに泥状であり、自然乾燥での固化が難しく、上述のようにフィルタープレス等により脱水し分離し、さらに固形化して廃棄することが必要である。
【特許文献１】特開２００３−１７５４００
【発明の開示】
【発明が解決しようとする課題】
【０００６】
本発明は、このような状況に鑑み、金属イオンのような溶存汚濁物質やインク顔料のような着色剤の除去やＢＯＤの低減に極めて効果があり、かつ、大量の有機高分子凝集剤を必要とせず、さらに、沈降、分離された汚泥の処理が簡単な凝集剤を提供しようとする。
【課題を解決するための手段】
【０００７】
本発明の要旨とするところは、５０〜８５重量％の粘土を含み、無機凝集剤、有機高分子凝集剤から選択される１種以上の凝集剤を含んでなり、該無機凝集剤が亜硫酸ナトリウムを含有する複合凝集剤であることにある。
【０００８】
本発明の要旨とするところは、６０重量％をこえて８５重量％以下の粘土を含み、無機凝集剤、有機高分子凝集剤から選択される１種以上の凝集剤を含んでなり、該無機凝集剤が鉄塩を含有する複合凝集剤であることにある。
【０００９】
前記無機凝集剤は、硫酸バンド、アルミン酸ナトリウム、ポリ塩化アルミニウム、酸化アルミニウム、水酸化アルミニウム、硫酸第一鉄、塩化第二鉄、硫酸第二鉄、消石灰、塩化カルシウム、塩化マグネシウム、珪酸ナトリウム、アルミン酸ナトリウム、亜硫酸ナトリウム、アルミニウムミョウバン類から選択される１種以上のものを含んでなり得る。
【００１０】
前記有機高分子凝集剤は、アルギン酸ナトリウム、カルボキシメチルセルロースナトリウム塩、ポリアクリル酸ナトリウム、ポリアクリルアミドの部分加水分解塩、マレイン酸共重合物、水溶性アニリン樹脂、ポリチオ尿素、ポリエチレンイミン、第４級アンモニウム塩、ポリビニルピリジン、ポリアクリルアミド、ポリオキシエチレン、ゼラチン、苛性化デンプン、ヒドロキシエチルセルロース、カルボキシメチルセルロース、多糖類、マレイン酸共重合体、リグニンスルホン酸ナトリウム、ポリオキシエチレンジプロピルアミン、ポリオキシエチレンラウリルエーテル、ポリオキシエチレンオクチルフェニルエーテル、（メタ）アクリル酸とアクリルアミドとの共重合体、両性高分子凝集剤、プロピレンジアミンから選択される１種以上のものを含んでなり得る。
【００１１】
本発明の複合凝集剤は、さらに、クリンカアッシュ、活性シリカ、ｐＨ調整剤、酸化還元剤、界面活性剤から選択される１種以上のものを含んでなり得る。
【発明の効果】
【００１２】
本発明によると、金属イオンのような溶存汚濁物質、インク顔料のような着色剤、エマルジョンタイプの汚濁物質の除去に極めて効果があり、かつ、大量の有機高分子凝集剤を必要としない複合凝集剤が提供される。
【００１３】
本発明の複合凝集剤によると、処理槽に本発明の複合凝集剤を所定量いちどきに投入するだけでよく、凝集剤の逐次投入のタイミングや量、液のｐＨ、の複雑な管理、調整を要することなく処理を行うことができる。
【００１４】
本発明の複合凝集剤によると、排水の処理により沈降、分離された凝集物が自然乾燥により容易に固化するので、その後の廃棄処理のための運搬、保管等の取り扱いが極めて容易となる。
【００１５】
本発明の複合凝集剤によると、無機凝集剤、有機高分子凝集剤のみを用いた場合に比べ、同量のその無機凝集剤、有機高分子凝集剤を成分の一部として使用してはるかに効果的な汚濁物質の処理が可能となる。
【発明を実施するための最良の形態】
【００１６】
本発明の複合凝集剤は、排水の処理に効果的に用いられ、５０〜８５重量％の粘土を含み、無機凝集剤、有機高分子凝集剤から選択される１種以上の凝集剤を含んでなり、該無機凝集剤が亜硫酸ナトリウムを含有する複合凝集剤である。さらに、本発明の複合凝集剤は、６０重量％をこえて８５重量％以下の粘土を含み、無機凝集剤、有機高分子凝集剤から選択される１種以上の凝集剤を含んでなり、該無機凝集剤が鉄塩を含有する複合凝集剤である。なお本明細書における、複合凝集剤、粘土、無機凝集剤、有機高分子凝集剤及び複合凝集剤に含まれるその他の物質に関する重量は乾燥重量であり、重量％はこの乾燥重量を基準とするものである。
【００１７】
本発明の複合凝集剤を用いて排水を処理すると、汚濁物質が凝集して沈殿物となるが、この沈殿物は水中での塊（フロック）のサイズが大きくなり、かつ自身が分離しにくい締まったフロックが得られる。このため、フロックを処理槽の底部から一部の水とともに排出させることにより容易に取り出すことが出来る。また、この一部の水とともに取り出したフロックは袋脱水等の粗いメッシュの濾過により容易に大部分の水を分離出来る。さらに、この水を分離した沈殿物は自然乾燥により容易に固化するので、その後の廃棄処理のための運搬、保管等の取り扱いが極めて容易となる。
【００１８】
本発明の複合凝集剤は被処理水に対して１００〜１００００ｐｐｍ投入されることが好ましい。
【００１９】
本発明の複合凝集剤においては、粘土の比率が５０重量％未満であると、凝集物のフロックのサイズが小さくなり、大きなフロックが形成されにくく、沈降に時間がかかり処理槽底部からのフロックの回収に手間がかかるとともに、回収後のフロックはべとつきが多く取り扱いが困難で、自然乾燥して取り扱い容易な塊状に固化することが難しい。また、自身が分離しにくい締まったフロックが得られない。さらに、汚濁物質を凝集させて除去する効果が少なくなる。粘土の比率が８５重量％をこえると、汚濁物質を凝集させて除去する効果が少なくなる。
【００２０】
さらに、粘土の比率が６０重量％をこえて〜８５重量以下であることが、凝集剤が投入されてからフロックが沈降するまでの時間が短く、かつ自身が分離しにくい締まった大きなフロックが得られ、ハンドリングが容易で自然乾燥しやすいフロックが得られ、また、汚濁物質を凝集させて除去する効果の大きい複合凝集剤を得るうえで最も好ましい。
【００２１】
本発明の複合凝集剤に用いられる粘土の例としては、カオリン、ベントナイト、蝋石粘土、セリサイト粘土、木節粘土、蛙目粘土などが挙げられるが、産地や性状により種類や呼称が幾多あり、これらに限定されない。なかでも、ベントナイトのようなモンモリロナイトを主成分とする粘土が自身が分離しにくい締まった大きなフロックが得られるうえで好ましい。
【００２２】
本発明の複合凝集剤に用いられる有機高分子凝集剤としては、例えば、アルギン酸ナトリウム、カルボキシメチルセルロースナトリウム塩、ポリアクリル酸ナトリウム、ポリアクリルアミドの部分加水分解塩、マレイン酸共重合物などのアニオン系ポリマー、水溶性アニリン樹脂、ポリチオ尿素、ポリエチレンイミン、第４級アンモニウム塩、ポリビニルピリジンなどのカチオン系ポリマー、ポリアクリルアミド、ポリオキシエチレン、ゼラチン、苛性化デンプン、ヒドロキシエチルセルロース、ＣＭＣのような水溶性セルロース、多糖類などのノニオン系ポリマー、マレイン酸共重合体、リグニンスルホン酸ナトリウム、ポリオキシエチレンジプロピルアミン、ポリオキシエチレンラウリルエーテル、ポリオキシエチレンオクチルフェニルエーテル等の界面活性剤、（メタ）アクリル酸とアクリルアミドとの共重合体、両性高分子凝集剤、プロピレンジアミンなどが好適に用いられるが、これらに限定されない。また、これらは、２種以上が混合されて用いられてもよい。
【００２３】
本発明の複合凝集剤に用いられる無機凝集剤としては、例えば硫酸バンド（硫酸アルミニウム）、アルミン酸ナトリウム、ポリ塩化アルミニウム（塩基性塩化アルミニウム）、酸化アルミニウム、水酸化アルミニウムなどのアルミニウム塩、硫酸第一鉄、塩化第二鉄、硫酸第二鉄などの鉄塩、消石灰、塩化カルシウム、塩化マグネシウム、珪酸ナトリウム、亜硫酸ナトリウム、アルミニウムミョウバン類などが好適に用いられるが、これらに限定されない。また、これらは、２種以上が混合されて用いられてもよい。なお、本明細書においては、無機凝集剤は粘土以外の無機の凝集剤であると定義する。
【００２４】
また、本発明の複合凝集剤には凝集助剤としてクリンカアッシュ、活性シリカ、ｐＨ調整剤、酸化還元剤、界面活性剤などが添加されてもよい。
【００２５】
本発明の複合凝集剤をセメント工事の現場で発生するセメント系の汚水の処理に用いる場合には、粘土が６０重量％をこえて〜８５重量％以下含まれ、鉄塩を含有する無機凝集剤８〜３８重量％、有機高分子凝集剤１〜１０重量％を含んでなる複合凝集剤であることが好ましい。あるいは、粘土５０〜８５重量％、亜硫酸ナトリウム５〜３０重量％、亜硫酸ナトリウム以外の無機凝集剤５〜３０重量％、有機高分子凝集剤１〜１０重量％を含んでなる複合凝集剤であることが好ましい。また、無機凝集剤は、硫酸第一鉄、塩化第二鉄、硫酸第二鉄などの鉄塩であることがこの汚水中の六価クロムなどの重金属を捕捉するうえで好ましい。
【００２６】
かかる配合の複合凝集剤をセメント系の汚水に適用し、凝集物を沈殿させると、汚水中の六価クロムが凝集物中に捕捉されて分離され、処理水の中の六価クロムの濃度を０．２ｐｐｍ以下にすることができる。
【００２７】
この場合、粘土が６０重量％をこえて〜８５重量％以下含まれ、鉄塩を含有する無機凝集剤２０〜３８重量％、有機高分子凝集剤１〜１０重量％含んでなる複合凝集剤を用いることにより処理水の中の六価クロムの濃度を０．０５ｐｐｍ以下にすることができる。また、この場合、有機高分子凝集剤の含有率を５〜１０重量％とすることにより凝集物のフロックのサイズをさらに大きくすることができ、凝集物のその後の取り扱いがさらに容易になる。この配合比の複合凝集剤は砒素も効率よく除去できる。
【００２８】
粘土５０〜８５重量％、亜硫酸ナトリウム５〜４０重量％、有機高分子凝集剤１〜１０重量％含んでなる複合凝集剤は、処理水の中の六価クロムの濃度を０．０３ｐｐｍ以下にすることができる。この場合、亜硫酸ナトリウムの含有率を１０〜４０重量とすることにより、被処理水の中の六価クロム、鉄分をほぼ完全に除去できる。また、鉛、砒素、燐酸、硝酸を効率よく除去できる。
【００２９】
本発明の複合凝集剤をエマルジョン系接着剤の排水の処理に用いる場合は、粘土５０〜８５重量％、亜硫酸ナトリウム５〜３０重量％、亜硫酸ナトリウム以外の無機凝集剤５〜３０重量％、有機高分子凝集剤１〜１０重量％を含んでなる複合凝集剤であることが好ましい。この配合の複合凝集剤はエマルジョン系接着剤の排水や食品加工の排水のＢＯＤを減少させるとともに六価クロム、鉄分、鉛、砒素、燐酸、硝酸等の重金属類や酸類の処理も同時に行うことができる。
【００３０】
本発明の複合凝集剤を食品加工の排水の処理に用いる場合は、粘土５０〜８５重量％、無機凝集剤５〜３０重量％、有機高分子凝集剤５〜１０重量％含んでなる複合凝集剤であることが好ましい。無機凝集剤は鉄塩を含むことが好ましい。この配合比の複合凝集剤は鉄分もあわせて効率よく除去できる。また、砒素、硝酸をかなり除去できる。この場合、無機凝集剤と有機高分子凝集剤とをあわせたものの重量比は１５〜３５重量％であることが食品加工の排水の処理にとってさらに効果的である。この場合、粘土の比率が６０重量％をこえて〜８５重量％以下であると、前述のように、凝集剤が投入されてからフロックが沈降するまでの時間が短く、かつ自身が分離しにくい締まった大きなフロックが得られ、ハンドリングが容易で自然乾燥しやすいフロックが得られ最も好ましい。
【００３１】
本発明の複合凝集剤をすすのようなカーボン微粒子を含む排水の処理に用いる場合は、粘土５０〜８５重量％、無機凝集剤２０〜４０重量％、有機高分子凝集剤４〜１０重量％含んでなる複合凝集剤であることが好ましい。
【００３２】
また、茶のかすや茶の色素を含む排水は従来の凝集剤による処理では無色に近い処理水を得ることが難しかったが、本発明の複合凝集剤により、無色に近い処理水を得ることができる。この場合、まず、粘土が６０重量％をこえて〜８５重量％以下含まれ、鉄塩を含む無機凝集剤５〜３０重量％、有機高分子凝集剤１〜１０重量％含んでなる複合凝集剤で処理した後、ついで、亜硫酸ナトリウム５〜３０重量％、亜硫酸ナトリウム以外の無機凝集剤５〜３０重量％、有機高分子凝集剤１〜１０重量％を含んでなる複合凝集剤で処理することが無色に近い処理水を得るうえで最も効果的である。
【００３３】
粘土（ベントナイト）５０〜８５重量％、亜硫酸ナトリウム５〜３０重量％、亜硫酸ナトリウム以外の無機凝集剤（ポリ塩化アルミニウム）５〜３０重量％、有機高分子凝集剤（カルボキシメチルセルロースナトリウム塩）１〜１０重量％からなる複合凝集剤（Ａ）の群と、粘土が６０重量％をこえて〜８５重量％以下含まれ、硫酸バンド８〜３８重量％、有機高分子凝集剤１〜１０重量％からなる複合凝集剤（Ｂ）の群と、粘土が６０重量％をこえて〜８５重量％以下含まれ、硫酸バンド８〜２８重量％、有機高分子凝集剤１〜１０重量％、鉄塩（塩化第二鉄）５〜２５重量％からなる複合凝集剤（Ｃ）の群とについての、排液中の重金属等の有害物質の除去能力を表１に示す。表１は５ｐｐｍの有害物質を含む液に対する処理テストの結果である。複合凝集剤の投入量は液５００ｍｌにつき１ｇであり、投入後５分間攪拌する処理を行った。なお、テストは各群について成分の重量の構成比をランダムに選択した１０種類の複合凝集剤を用いて実施した。
【００３４】
【表１】
2007061718.tif 000002
【００３５】
本発明の複合凝集剤は、上下水の処理、研磨、切削工場の排水処理、製紙工場廃水処理、養豚場等畜舎のし尿排水、洗車機排水、湖沼ヘドロ排水の処理にも効果的に適用できる。
【００３６】
複合凝集剤における粘土の構成比率とフロックの状態の関係の実験結果を示す。粘土としてはベントナイト系である笠岡粘土を用いた。実験−１は、１ｐｐｍの六価クロムを含む水を被処理水として用い行われ、表２に示す、粘土の構成比率の異なる５水準（イ〜ホ）の凝集剤を用いた。各凝集剤は５００ｍｌの被処理水に対して表２に示す量が投入された。なお、各水準における、投入された複合凝集剤のうちの粘土のほかの成分の合計の含有量は同じである。
【００３７】
【表２】
2007061718.tif 000003
【００３８】
各被処理水をビーカーに入れ、凝集剤を投入した後、５分間回転速度１５０ｒｐｍで攪拌したのちのフロックの状態及び処理後の液の六価クロムの濃度（ｐｐｍ）を表３に示す。
【００３９】
【表３】
2007061718.tif 000004
【００４０】
実験−２は、５００ｍｌ中に５ｍｇの鉄分を含む水を被処理水として用い行われ、表４に示す、粘土の構成比率の異なる５水準（ヘ〜ヌ）の凝集剤を用いた。各凝集剤は５００ｍｌの被処理水に対して表５に示す量が投入された。
【００４１】
【表４】
2007061718.tif 000005
【００４２】
各被処理水をビーカーに入れ、凝集剤を投入した後、１．５分間回転速度１５０ｒｐｍで攪拌したのちの凝集状況、フロックの状態、処理後の液の鉄分の量（ｍｇ）及び乾燥させたフロックの状態を表５、図１に示す。
【００４３】
【表５】
2007061718.tif 000006
【００４４】
実験−３は、濃度３重量％のアクリル系接着剤エマルジョンを被処理水として用い行われた。凝集剤の種類は実験−２と同じである。各凝集剤は５００ｍｌの被処理水に対して表６に示す量が投入された。
【００４５】
【表６】
2007061718.tif 000007
【００４６】
各被処理水をビーカーに入れ、凝集剤を投入した後、２分間回転速度１５０ｒｐｍで攪拌したのちの凝集状況、フロックの状態、上澄み液の濁度及び乾燥させたフロックの状態を表７、図２に示す。上澄み液の濁度は      計により測定した。
【００４７】
【表７】
2007061718.tif 000008
【００４８】
実験−４は、濃度２重量％の顔料インク（ブルー）を被処理水として用い行われた。凝集剤の種類は実験−２と同じである。各凝集剤は５００ｍｌの被処理水に対して表８に示す量が投入された。
【００４９】
【表８】
2007061718.tif 000009
【００５０】
各被処理水をビーカーに入れ、凝集剤を投入した後、６分間（凝集剤リ、ヌは２分間）回転速度１５０ｒｐｍで攪拌したのちの凝集状況、フロックの状態を表９、図３に示す。
【００５１】
【表９】
2007061718.tif 000010
【実施例１】
【００５２】
ベントナイト８０重量％、ポリ塩化アルミニウム１５重量％、カルボキシメチルセルロースナトリウム塩５重量％からなる複合凝集剤を用いて食品工場の排水（ＢＯＤ２０００）の処理を行った。処理槽に排水に対して１０００ｐｐｍの濃度になるようにこの複合凝集剤を投入し、２０分攪拌してフロックを形成させた。沈殿したフロックは処理槽の底部から少量の水とともに容易に取り出すことができた。処理後の排水のＢＯＤは１５０であった。フロックは風乾により固化し、２次処理工程への移送の操作が容易であった。
【実施例２】
【００５３】
ベントナイト６８重量％、アルミニウムミョウバン１５重量％、アルギン酸ナトリウム２重量％、硫酸第一鉄１５重量％からなる複合凝集剤を用いてセメント工事の排水の処理を行った。この排水には２ｐｐｍの六価クロムが含まれていた。処理槽に排水に対して３００ｐｐｍの濃度になるようにこの複合凝集剤を投入し、２０分攪拌してフロックを形成させた。沈殿したフロックは処理槽の底部から少量の水とともに容易に取り出すことができた。処理後の排水の六価クロム含有量は０．０５ｐｐｍ以下であった。フロックは風乾により固化し、２次処理工程への移送の操作が容易であった。
【実施例３】
【００５４】
ベントナイト５５重量％、アルミニウムミョウバン１５重量％、アルギン酸ナトリウム５重量％、亜硫酸ナトリウム２０重量％からなる複合凝集剤を用いて排水の処理を行った。この排水には２０ｐｐｍの鉄分が含まれていた。処理槽に排水に対して３００ｐｐｍの濃度になるようにこの複合凝集剤を投入し、２０分攪拌してフロックを形成させた。沈殿したフロックは処理槽の底部から少量の水とともに容易に取り出すことができた。処理後の排水の鉄分の含有量は０．１ｐｐｍ以下であった。フロックは風乾により固化し、２次処理工程への移送の操作が容易であった。
【実施例４】
【００５５】
ベントナイト８５重量％、ポリ塩化アルミニウム７重量％、アルギン酸ナトリウム３重量％、塩化第二鉄５重量％からなる複合凝集剤を用いて排水の処理を行った。この排水には５００ｐｐｍのＢＯＤ分が含まれていた。処理槽に排水に対して３００ｐｐｍの濃度になるようにこの複合凝集剤を投入し、２０分攪拌してフロックを形成させた。沈殿したフロックは処理槽の底部から少量の水とともに容易に取り出すことができた。処理後の排水のＢＯＤは３０ｐｐｍであった。フロックは風乾により固化し、２次処理工程への移送の操作が容易であった。
【実施例５】
【００５６】
ベントナイト７０重量％、塩化第二鉄３０重量％からなる複合凝集剤を用いて食品工場の排水（ＢＯＤ２０００）の処理を行った。処理槽に排水に対して１０００ｐｐｍの濃度になるようにこの複合凝集剤を投入し、２０分攪拌してフロックを形成させた。沈殿したフロックは処理槽の底部から少量の水とともに容易に取り出すことができた。処理後の排水のＢＯＤは２００ｐｐｍであった。フロックは風乾により固化し、２次処理工程への移送の操作が容易であった。
【実施例６】
【００５７】
ベントナイト８０重量％、塩化第二鉄１０重量％有機高分子凝集剤（アクリルアミド系）３０重量％からなる複合凝集剤を用いて食品工場の排水（ＢＯＤ２０００）の処理を行った。処理槽に排水に対して１０００ｐｐｍの濃度になるようにこの複合凝集剤を投入し、２０分攪拌してフロックを形成させた。沈殿したフロックは処理槽の底部から少量の水とともに容易に取り出すことができた。処理後の排水のＢＯＤは１６０ｐｐｍであった。フロックは風乾により固化し、２次処理工程への移送の操作が容易であった。
【実施例７】
【００５８】
ベントナイト７０重量％、ポリ塩化アルミニウム１０重量％、有機高分子凝集剤（アクリルアミド系）２重量％、塩化第二鉄１０重量％、活性シリカ３重量％、ドデシルベンゼンスルホン酸ソーダ５重量％からなる複合凝集剤を用いて機械油を３重量％含む排水の処理を行った。処理槽に排水に対して１０００ｐｐｍの濃度になるようにこの複合凝集剤を投入し、２０分攪拌してフロックを形成させた。沈殿したフロックは処理槽の底部から少量の水とともに容易に取り出すことができた。処理後の排水のＢＯＤは１２０ｐｐｍであった。フロックは風乾により固化し、２次処理工程への移送の操作が容易であった。
【００５９】
その他、本発明は、主旨を逸脱しない範囲で当業者の知識に基づき種々なる改良、修正、変更を加えた態様で実施できるものである。
【図面の簡単な説明】
【００６０】
【図１】実験−２における凝集剤の種類と、凝集状況、フロックの状態との関係を示す写真であり、図１（ａ）〜（ｅ）は表５における凝集剤ヘ〜ヌの欄にそれぞれ対応する。図１（ｆ）は、凝集剤ヌのフロックの状態を上から撮影したものである。
【図２】実験−３における凝集剤の種類と、凝集状況、フロックの状態との関係を示す写真であり、図２（ａ）〜（ｅ）は表７における凝集剤ヘ〜ヌの欄にそれぞれ対応する。
【図３】実験−４における凝集剤の種類と、凝集状況、フロックの状態との関係を示す写真であり、図３（ａ）〜（ｅ）は表９における凝集剤ヘ〜ヌの欄にそれぞれ対応する。図３（ｆ）は、凝集剤ヌのフロックの状態を上から撮影したものである。
【図１】
2007061718.tif 000011
【図２】
2007061718.tif 000012
【図３】
2007061718.tif 000013
【手続補正書】
【提出日】平成17年9月6日(2005.9.6)
【手続補正１】
【補正対象書類名】明細書
【補正対象項目名】００３９
【補正方法】変更
【補正の内容】
【００３９】
【表３】
2007061718.tif 000014
【手続補正２】
【補正対象書類名】明細書
【補正対象項目名】００４３
【補正方法】変更
【補正の内容】
【００４３】
【表５】
2007061718.tif 000015
【手続補正３】
【補正対象書類名】明細書
【補正対象項目名】００４６
【補正方法】変更
【補正の内容】
【００４６】
各被処理水をビーカーに入れ、凝集剤を投入した後、２分間回転速度１５０ｒｐｍで攪拌したのちの凝集状況、フロックの状態、上澄み液の濁度及び乾燥させたフロックの状態を表７、図２に示す。上澄み液の濁度は共立理化学研究所製：濁度・色度計（型式ＷＡ・ＰＴ−４）により測定した。
【手続補正４】
【補正対象書類名】明細書
【補正対象項目名】００４７
【補正方法】変更
【補正の内容】
【００４７】
【表７】
2007061718.tif 000016
【手続補正５】
【補正対象書類名】明細書
【補正対象項目名】００５１
【補正方法】変更
【補正の内容】
【００５１】
【表９】
2007061718.tif 000017